(57)【要約】【課題】従来の技術で達成出来ない白色または黒色に着色された高比重金属化合物含有樹脂組成物を提供することにある。【解決手段】熱可塑性樹脂と白色または黒色の高比重金属化合物粉からなる樹脂組成物であり、とくに熱可塑性樹脂が２〜４０重量％、高比重金属化合物粉が６０〜９８重量％で、その混合物の比重が２．５以上であることを特徴とする。【選択図】  図１
2004352890.tif 000002
【特許請求の範囲】
【請求項１】
熱可塑性樹脂と白色または黒色の高比重金属化合物粉からなることを特徴とする樹脂組成物。
【請求項２】
樹脂組成物の比重が２．５以上であることを特徴とする請求項１記載の樹脂組成物。
【請求項３】
白色または黒色の高比重金属化合物の比重が４．０以上とする請求項１または２記載の樹脂組成物。
【請求項４】
白色の高比重金属化合物粉が、モリブテン酸亜鉛、モリブテン酸カルシュウム、モリブテン酸カリ、酸化亜鉛、酸化第二錫、酸化アルミニュウム、三酸化アンチモン、四酸化アンチモン、五酸化タンタル、五酸化ニオブ、二酸化ゲルマニュウム、二酸化ジルコニュウム、酸化バリュウム、酸化トリュウム、酸化チタン、硫酸バリュウム、硫化亜鉛、炭酸バリュウムなどから選ばれる粉末の一種または二種以上の混合物とする請求項３記載の樹脂組成物。
【請求項５】
黒色の高比重金属化合物粉が、チタンブラック、黒色酸化鉄、酸化錫、三酸化バナジン、四酸化バナジン、四三酸化コバルト、四三酸化マンガン、二酸化マンガン、酸化第二銅、一酸化ビスマス、三二酸化モリブテン、硫化コバルト、硫化第二銅粉などから選ばれる粉末の一種または二種以上の混合物とする請求項３記載の樹脂組成物。
【請求項６】
熱可塑性樹脂が、ポリアミド、ポリエステル、ポリカ−ボネ−ト、ポリフェニレンオキシド、ポリオレフィン、ポリイミド、ポリスチレン、ポリウレタン、ＡＳ樹脂、ＡＢＳ樹脂、ＡＡＳ樹脂、ＡＣＳ樹脂、ポリスチレン・ポリオレフィンブロック共重合体等とする請求項１〜５記載の樹脂組成物。
【請求項７】
熱可塑性樹脂が２〜４０重量％、高比重金属化合物粉が６０〜９８重量％で、その混合物の比重が２．５以上とする請求項１〜６記載の樹脂組成物。
【発明の詳細な説明】
【０００１】
【発明の属する技術分野】
本発明は、白色または黒色に着色された金属化合物粉含有樹脂組成物に関するものである。
【０００２】
【従来の技術】
従来、重錘、電気電子部品、精密部品など広範囲な産業分野で高比重材料が使用されてきた。しかし、高比重材料としては、主に、熱可塑性樹脂にタングステン粉が混合、分散された材料が多く、これを基体とする成形品は、タングステン金属そのものの色に着色される。勿論、タングステン以外の金属を使用した場合は、その金属特有の色に着色される。
【０００３】
ただし、用途によっては、使用される金属色以外の色も要求される。
特許文献１では、熱可塑性樹脂とタングステンからなる樹脂組成物に酸化第二クロム、硼化ランタン、酸化第二鉄のような金属化合物を顔料として成形品を着色する方法を提案している。
また、特許文献２には、ステンレス粉末とカ−ボンブラックからなる高比重の黒色熱可塑性樹脂組成物が提案されている。
【０００４】
【特許文献１】
特開２００１−３１１００６号公報
【特許文献２】
特開平０８−１５７７１５号公報
【０００５】
【発明が解決しようとする課題】
しかし、特許文献１では、赤色、緑色、紫色、橙色などの色に限定されており、着色の基本となる白色や黒色にはなんら言及されていない。
また、特許文献２では、比重２．５以上の成形品の場合、ステンレス粉末の金属色が妨害して、目的とする色目の黒色成形品が得られ難い。
そこで、本発明は、従来の技術で達成出来ない白色または黒色に着色された高比重金属化合物粉含有樹脂組成物を提供しようとするものである。
【０００６】
【課題を解決するための手段】
本発明者等は、上記の課題を解決するため鋭意研究の結果、熱可塑性樹脂に白色または黒色の高比重金属化合物粉を混合、分散した材料を使用することにより、白色または黒色に着色された高密度成形品が得られることを見出し、本発明を完成するに至った。
【０００７】
【発明の実施の形態】
本発明に使用される白色または黒色の高比重金属化合物は、比重が４．０以上であり、かつ、人や動植物に対し無害であり、１５０℃以上の射出成形温度に充分耐える熱安定性のよい金属化合物から選択される。
【０００８】
白色の高比重金属化合物粉としては、モリブテン酸亜鉛、モリブテン酸カルシュム、モリブテン酸カリ、酸化亜鉛、酸化第二錫、酸化アルミニュウム、三酸化アンチモン、四酸化アンチモン、五酸化タンタル、五酸化ニオブ、二酸化ゲルマニュウム、二酸化ジルコニュウム、酸化バリュウム、酸化トリュウム、酸化チタン、硫酸バリュウム、硫化亜鉛、炭酸バリュウムなどの粉末があり、これらの一種または二種以上の混合物が使用されるが、高屈折率の酸化チタン単独または酸化チタンと他の金属化合物との混合物が好ましい。
【０００９】
黒色の金属化合物粉としては、チタンブラック（四三酸化チタン）、黒色酸化鉄（四三酸化鉄）、酸化錫、三酸化バナジン、四酸化バナジン、四三酸化コバルト、四三酸化マンガン、二酸化マンガン、酸化第二銅、一酸化ビスマス、三二酸化モリブテン、硫化コバルト、硫化第二銅などの粉末があり、これらの一種または二種以上の混合物が使用されるが、本発明の目的を損なわない範囲でカ−ボンブラックまたはアニリンブラックを併用しても良い。
また、黒色の金属化合物の代わりに比較的屈折率の小さい高比重金属化合物とカ−ボンブラックまたはアニリンブラックで黒色に調色しても良い。
【００１０】
金属化合物は、粉末を熱可塑性樹脂に直接混合、分散するかまたはマスチックの形態で混合する。
【００１１】
本発明に使用する金属化合物粉を熱可塑性樹脂に直接混合、分散する場合は必要に応じてシラン系、チタネ−ト系またはアルミ系カップリング剤を分散剤として添加しても良い。
【００１２】
本発明に使用する熱可塑性樹脂は、特に限定されるものではないが、ナイロン類、ポリエステル、ポリカ−ボネ−ト、ポリフェニレンオキシド、ポリスルフォン、ポリエ−テルスルフォン、ポリフェニレンスルフィド、ポリオレフィン、ポリエ−テルエ−テルケトン、ポリイミド、ポリアリレ−ト、ポリアリルスルフォン、ポリスチレン、ポリウレタン、ＡＳ樹脂、ＡＢＳ樹脂、ＡＡＳ樹脂、ＡＣＳ樹脂、ポリアセタ−ル、ポリメチルペンテン、ポリスチレン・ポリオレフィンブロック共重合体、液晶ポリマ−類などが例示される。これらは単独または二種以上の混合物として使用しても良い。
【００１３】
金属化合物粉の粒度や粒度分布は、流動性や成形品の外観が損なわれない限り、特に限定しない。また、金属化合物粉の熱可塑性樹脂への配合量は、金属化合物の種類や目的とする成形品の密度、その他によって異なるが成形品の機械的強度や熱流動性の観点から６０〜９８重量％の範囲で使用することが好ましい。本発明に基づく白色または黒色に着色された高比重金属化合物含有樹脂組成物の比重は、成形品の重量感を出すため２．５以上であることが肝要である。
【００１４】
本発明の樹脂組成物は、攪拌機中で予備混合した後、単軸押出機で溶融、混合してペレット化し、これを射出成型機によって溶融、射出成形して使用する。
【００１５】
【実施例】
以下実施例によって本発明を具体的に説明するが、本発明はこれらの実施例に限定されるものではない。
【００１６】
（実施例１〜６）
ＡＢＳ樹脂粉末（電気化学工業社製品：ＴＥ−２０）に金属化合物を図１に示す組成で配合し、攪拌機中で予備混合した後、スクリュ−径が２５ｍｍの単軸押出機で溶融混合してペレットを得た。このペレットを射出成形機によって溶融、射出成形し、長さ９０ｍｍ、幅９０ｍｍ、厚み３．０ｍｍの成型品を得た。この時の射出成形機の温度は２４０℃、金型温度は９０℃に設定した。色相および比重を図１の表に示した。
【００１７】
（実施例７）
実施例１〜６と同様な方法で、ＡＢＳ１８．９重量％、酸化亜鉛８０．１重量％、カ−ボンブラック（ニツタニ社製品：ＦＷ−２）１．０重量％の配合組成の成型品を得た。
色相は黒色、比重は２．８であった。
【００１８】
【発明の効果】
本発明によれば、従来の技術では達成できない白色または黒色に着色された金属化合物含有樹脂組成物を提供することができた。また、この白色または黒色に着色された金属化合物含有樹脂組成物は、化粧品容器などの用途に適している。
【図面の簡単な説明】
【図１】実施例１〜６を示す表
【図１】
2004352890.tif 000003